(57)【要約】【課題】金属部材と繊維強化樹脂部材との接合強度および外観に優れた金属／繊維強化樹脂複合構造体を提供する。【解決手段】本発明の金属／繊維強化樹脂複合構造体１００は、金属部材１０２と、シートモールディングコンパウンド（ＳＭＣ）部材およびバルクモールディングコンパウンド（ＢＭＣ）部材から選択される少なくとも一種である繊維強化樹脂部材１０１と、が接合してなる。そして、金属部材１０２の接合部表面１０３上の、平行関係にある任意の３直線部、および当該３直線部と直交する任意の３直線部からなる合計６直線部について、ＪＩＳ  Ｂ０６０１（対応国際規格：ＩＳＯ４２８７）に準拠して測定される表面粗さが以下の要件（１）および（２）を同時に満たす。（１）切断レベル２０％、評価長さ４ｍｍにおける粗さ曲線の負荷長さ率（Ｒｍｒ）が３０％以下である直線部を１直線部以上含む、（２）すべての直線部の、評価長さ４ｍｍにおける十点平均粗さ（Ｒｚ）が２μｍを超える。【選択図】図１
2018034351.tif 000002
【特許請求の範囲】
【請求項１】
金属部材と、シートモールディングコンパウンド（ＳＭＣ）部材およびバルクモールディングコンパウンド（ＢＭＣ）部材から選択される少なくとも一種である繊維強化樹脂部材と、が接合してなる金属／繊維強化樹脂複合構造体であって、
前記金属部材の接合部表面上の、平行関係にある任意の３直線部、および当該３直線部と直交する任意の３直線部からなる合計６直線部について、ＪＩＳ  Ｂ０６０１（対応国際規格：ＩＳＯ４２８７）に準拠して測定される表面粗さが以下の要件（１）および（２）を同時に満たす金属／繊維強化樹脂複合構造体。
（１）切断レベル２０％、評価長さ４ｍｍにおける粗さ曲線の負荷長さ率（Ｒｍｒ）が３０％以下である直線部を１直線部以上含む
（２）すべての直線部の、評価長さ４ｍｍにおける十点平均粗さ（Ｒｚ）が２μｍを超える
【請求項２】
請求項１に記載の金属／繊維強化樹脂複合構造体において、
前記金属部材の接合部表面上の、平行関係にある任意の３直線部、および当該３直線部と直交する任意の３直線部からなる合計６直線部について、ＪＩＳ  Ｂ０６０１（対応国際規格：ＩＳＯ４２８７）に準拠して測定される表面粗さが以下の要件（３）をさらに満たす金属／繊維強化樹脂複合構造体。
（３）切断レベル４０％、評価長さ４ｍｍにおける粗さ曲線の負荷長さ率（Ｒｍｒ）が６０％以下である直線部を１直線部以上含む
【請求項３】
請求項１または２に記載の金属／繊維強化樹脂複合構造体において、
前記金属部材の接合部表面上の、平行関係にある任意の３直線部、および当該３直線部と直交する任意の３直線部からなる合計６直線部について、ＪＩＳ  Ｂ０６０１（対応国際規格：ＩＳＯ４２８７）に準拠して測定される表面粗さが以下の要件（４）をさらに満たす金属／繊維強化樹脂複合構造体。
（４）すべての直線部の、粗さ曲線要素の平均長さ（ＲＳｍ）が１０μｍを超え３００μｍ未満である
【請求項４】
請求項１乃至３のいずれか一項に記載の金属／繊維強化樹脂複合構造体において、
前記金属部材を構成する金属材料がアルミニウムおよびアルミニウム合金から選択される一種または二種以上の金属を含む金属／繊維強化樹脂複合構造体。
【請求項５】
金属部材と、シートモールディングコンパウンド（ＳＭＣ）部材およびバルクモールディングコンパウンド（ＢＭＣ）部材から選択される少なくとも一種である繊維強化樹脂部材と、が接合してなる金属／繊維強化樹脂複合構造体を製造するための製造方法であって、
前記繊維強化樹脂部材との接合部表面上の、平行関係にある任意の３直線部、および当該３直線部と直交する任意の３直線部からなる合計６直線部について、ＪＩＳ  Ｂ０６０１（対応国際規格：ＩＳＯ４２８７）に準拠して測定される表面粗さが以下の要件（１）および（２）を同時に満たす前記金属部材を準備する工程と、
前記金属部材の前記接合部表面と前記繊維強化樹脂部材の少なくとも一部とが接するように前記金属部材と前記繊維強化樹脂部材とを重ねて、加熱下で加圧成形する工程と、
を含む金属／繊維強化樹脂複合構造体の製造方法。
（１）切断レベル２０％、評価長さ４ｍｍにおける粗さ曲線の負荷長さ率（Ｒｍｒ）が３０％以下である直線部を１直線部以上含む
（２）すべての直線部の、評価長さ４ｍｍにおける十点平均粗さ（Ｒｚ）が２μｍを超える
【発明の詳細な説明】
【技術分野】
【０００１】
本発明は、金属／繊維強化樹脂複合構造体および金属／繊維強化樹脂複合構造体の製造方法に関する。
【背景技術】
【０００２】
繊維強化プラスチック（ＦＲＰ）製品は様々な方法によって製造されている。ＦＲＰ製品の製造方法の中でも、原料としてガラス繊維補強材や炭素繊維補強材等の繊維補強材に不飽和ポリエステル樹脂組成物を含浸させることにより得られるシート状のシートモールディングコンパウンド（ＳＭＣ）を使用し、このＳＭＣを加熱加圧成形することによりＦＲＰ製品を製造する方法は、大量生産に適し、工業的に広く用いられている。
また、原料として不飽和ポリエステル樹脂組成物と繊維補強材とを混練機等で混合して得られる塊状のバルクモールディングコンパウンド（ＢＭＣ）を使用し、このＢＭＣを加熱加圧成形することによりＦＲＰ製品を製造する方法も大量生産に適し、工業的に広く用いられている。
【０００３】
ＳＭＣ成形品およびＢＭＣ成形品の主用途は、住宅用と自動車用とに分類される。このうち、自動車用途、特に自動車外板用ＳＭＣ成形品およびＢＭＣ成形品は主にフード、フェンダー、ドア、ピラー及びスポイラー等の外板の用途に用いられている。自動車外板用ＳＭＣ成形品の特徴として、鋼板並の美麗な外観が得られること、鋼板品と比べると比強度および比弾性率が高いこと、鋼板の比重の１／４程度と軽量であること、鋼板品では板金しにくい複雑形状を比較的容易に形成できること、製品原価は高価であるが金型代が相対的に安価であること等の理由によって、最近急速に注目を集めつつある。
【先行技術文献】
【特許文献】
【０００４】
【特許文献１】特開２０１２−１１１１０３号公報
【発明の概要】
【発明が解決しようとする課題】
【０００５】
自動車用ＳＭＣ成形品およびＢＭＣ成形品を自動車外板に適用する場合は、該ＳＭＣ成形品およびＢＭＣ成形品を車両本体部に固定するための取り付け部分の剛性および強度は非常に重要な特性であり、コストアップを最小限に抑えながらこれらの特性を維持あるいは向上させることが必要である。
【０００６】
取り付け部の剛性と強度を確保する最も一般的な手段としては、ＳＣＭ成形品およびＢＭＣ成形品に穴を設け、この穴にボルトを通して金具をナット締めして車両本体に固定し一体化する方法（かしめ法）が挙げられる。しかし、この方法では成形品の表面にボルトあるいはナットが露出してしまい外観を重視する自動車外板には適用できない場合があった。
【０００７】
また、ＳＭＣ成形品およびＢＭＣ成形品の裏面側に接着剤を塗布し、これに取り付け金具を貼り付けて一体化する方法（接着剤法）も知られている。しかし、この接着剤法では接着剤を用いることで工数が増えること、接着処理及び接着剤の収縮に起因する表面凹凸が発生する場合があること、接着剤が完全硬化して所望の強度を発現するために加熱操作が必要か、さもなければ自然硬化の場合は長時間が必要である等の不具合があった（特許文献１参照）。
【０００８】
以上から、コストアップを伴わない、より経済的な取り付け金具、具体的には、ボルトまたは接着剤を用いることなく取り付け部分の強度と外観に優れた取り付け金具が接合・固定化されたＳＭＣ成形品およびＢＭＣ成形品が産業界から強く求められていたのである。
【０００９】
本発明は上記事情に鑑みてなされたものであり、金属部材とシートモールディングコンパウンド（ＳＭＣ）部材およびバルクモールディングコンパウンド（ＢＭＣ）部材から選択される少なくとも一種である繊維強化樹脂部材とを接着剤を用いることなく直接接合することができ、かつ、金属部材と繊維強化樹脂部材との接合強度および外観に優れた金属／繊維強化樹脂複合構造体を提供するものである。
【課題を解決するための手段】
【００１０】
本発明者らは、金属部材とＳＭＣ部材およびＢＭＣ部材から選択される少なくとも一種である繊維強化樹脂部材とを接着剤を用いることなく直接接合し、金属部材と繊維強化樹脂部材との接合強度および外観に優れた金属／繊維強化樹脂複合構造体を得るための設計指針について鋭意検討した。その結果、金属部材表面の粗さ曲線の負荷長さ率（Ｒｍｒ）という尺度がこうした設計指針として有効であることを見出し、本発明に到達した。
【００１１】
すなわち、本発明によれば、以下に示す金属／繊維強化樹脂複合構造体および金属／繊維強化樹脂複合構造体の製造方法が提供される。
【００１２】
［１］
金属部材と、シートモールディングコンパウンド（ＳＭＣ）部材およびバルクモールディングコンパウンド（ＢＭＣ）部材から選択される少なくとも一種である繊維強化樹脂部材と、が接合してなる金属／繊維強化樹脂複合構造体であって、
上記金属部材の接合部表面上の、平行関係にある任意の３直線部、および当該３直線部と直交する任意の３直線部からなる合計６直線部について、ＪＩＳ  Ｂ０６０１（対応国際規格：ＩＳＯ４２８７）に準拠して測定される表面粗さが以下の要件（１）および（２）を同時に満たす金属／繊維強化樹脂複合構造体。
（１）切断レベル２０％、評価長さ４ｍｍにおける粗さ曲線の負荷長さ率（Ｒｍｒ）が３０％以下である直線部を１直線部以上含む
（２）すべての直線部の、評価長さ４ｍｍにおける十点平均粗さ（Ｒｚ）が２μｍを超える
［２］
上記［１］に記載の金属／繊維強化樹脂複合構造体において、
上記金属部材の接合部表面上の、平行関係にある任意の３直線部、および当該３直線部と直交する任意の３直線部からなる合計６直線部について、ＪＩＳ  Ｂ０６０１（対応国際規格：ＩＳＯ４２８７）に準拠して測定される表面粗さが以下の要件（３）をさらに満たす金属／繊維強化樹脂複合構造体。
（３）切断レベル４０％、評価長さ４ｍｍにおける粗さ曲線の負荷長さ率（Ｒｍｒ）が６０％以下である直線部を１直線部以上含む
［３］
上記［１］または［２］に記載の金属／繊維強化樹脂複合構造体において、
上記金属部材の接合部表面上の、平行関係にある任意の３直線部、および当該３直線部と直交する任意の３直線部からなる合計６直線部について、ＪＩＳ  Ｂ０６０１（対応国際規格：ＩＳＯ４２８７）に準拠して測定される表面粗さが以下の要件（４）をさらに満たす金属／繊維強化樹脂複合構造体。
（４）すべての直線部の、粗さ曲線要素の平均長さ（ＲＳｍ）が１０μｍを超え３００μｍ未満である
［４］
上記［１］乃至［３］のいずれか一つに記載の金属／繊維強化樹脂複合構造体において、
上記金属部材を構成する金属材料がアルミニウムおよびアルミニウム合金から選択される一種または二種以上の金属を含む金属／繊維強化樹脂複合構造体。
［５］
金属部材と、シートモールディングコンパウンド（ＳＭＣ）部材およびバルクモールディングコンパウンド（ＢＭＣ）部材から選択される少なくとも一種である繊維強化樹脂部材と、が接合してなる金属／繊維強化樹脂複合構造体を製造するための製造方法であって、
上記繊維強化樹脂部材との接合部表面上の、平行関係にある任意の３直線部、および当該３直線部と直交する任意の３直線部からなる合計６直線部について、ＪＩＳ  Ｂ０６０１（対応国際規格：ＩＳＯ４２８７）に準拠して測定される表面粗さが以下の要件（１）および（２）を同時に満たす上記金属部材を準備する工程と、
上記金属部材の上記接合部表面と上記繊維強化樹脂部材の少なくとも一部とが接するように上記金属部材と上記繊維強化樹脂部材とを重ねて、加熱下で加圧成形する工程と、
を含む金属／繊維強化樹脂複合構造体の製造方法。
（１）切断レベル２０％、評価長さ４ｍｍにおける粗さ曲線の負荷長さ率（Ｒｍｒ）が３０％以下である直線部を１直線部以上含む
（２）すべての直線部の、評価長さ４ｍｍにおける十点平均粗さ（Ｒｚ）が２μｍを超える
【発明の効果】
【００１３】
本発明によれば、金属部材とＳＭＣ部材およびＢＭＣ部材から選択される少なくとも一種である繊維強化樹脂部材とを接着剤を用いることなく直接接合することができ、かつ、金属部材と繊維強化樹脂部材との接合強度および外観に優れた金属／繊維強化樹脂複合構造体を提供することができる。
【図面の簡単な説明】
【００１４】
【図１】本発明に係る実施形態の金属／繊維強化樹脂複合構造体の構造の一例を模式的に示した斜視図である。
【図２】本発明に係る実施形態の金属部材の接合部表面上の、平行関係にある任意の３直線部、および当該３直線部と直交する任意の３直線部からなる合計６直線部の測定箇所を説明するための模式図である。
【発明を実施するための形態】
【００１５】
以下に、本発明の実施形態について、図面を用いて説明する。なお、すべての図面において、同様な構成要素には共通の符号を付し、適宜説明を省略する。また、図は概略図であり、実際の寸法比率とは一致していない。文中の数字の間にある「〜」は特に断りがなければ、以上から以下を表す。
【００１６】
［金属／繊維強化樹脂複合構造体］
まず、本実施形態に係る金属／繊維強化樹脂複合構造体１００について説明する。
図１は、本発明に係る実施形態の金属／繊維強化樹脂複合構造体１００の構造の一例を模式的に示した斜視図である。ここで、図１は、金属部材１０２がフック形状の金具である例を示している。
【００１７】
本実施形態に係る金属／繊維強化樹脂複合構造体１００は、金属部材１０２と、シートモールディングコンパウンド（ＳＭＣ）部材およびバルクモールディングコンパウンド（ＢＭＣ）部材から選択される少なくとも一種である繊維強化樹脂部材１０１と、が接合してなる。そして、金属部材１０２の接合部表面１０３上の、平行関係にある任意の３直線部、および当該３直線部と直交する任意の３直線部からなる合計６直線部について、ＪＩＳ  Ｂ０６０１（対応国際規格：ＩＳＯ４２８７）に準拠して測定される表面粗さが以下の要件（１）および（２）を同時に満たす。
（１）切断レベル２０％、評価長さ４ｍｍにおける粗さ曲線の負荷長さ率（Ｒｍｒ）が３０％以下である直線部を１直線部以上含む
（２）すべての直線部の、評価長さ４ｍｍにおける十点平均粗さ（Ｒｚ）が２μｍを超える
【００１８】
本実施形態に係る金属部材１０２は、繊維強化樹脂部材１０１との接合部表面１０３に上記の要件（１）および（２）を同時に満たすような微細凹凸構造が形成されている。このような微細凹凸構造に繊維強化樹脂部材１０１に含まれる半硬化成分の一部分が侵入し、次いで硬化することにより、金属部材１０２と繊維強化樹脂部材１０１が接合することができる。こうすることによって、金属部材１０２と繊維強化樹脂部材１０１との間に物理的な抵抗力（アンカー効果）が効果的に発現し、金属部材１０２と繊維強化樹脂部材１０１とを接着剤を使用せずに強固に接合することが可能になる。したがって、本実施形態に係る金属／繊維強化樹脂複合構造体１００は、接着剤を用いなくとも金属部材１０２と繊維強化樹脂部材１０１とが強固に接合されており、さらにボルトや接着剤を用いないため、外観にも優れている。
【００１９】
以下、本実施形態に係る金属／繊維強化樹脂複合構造体１００を構成する各部材について説明する。
【００２０】
＜繊維強化樹脂部材＞
以下、本実施形態に係る繊維強化樹脂部材１０１について説明する。
本実施形態に係る繊維強化樹脂部材１０１は、ＳＭＣ部材およびＢＭＣ部材から選択される少なくとも一種である。
【００２１】
ＳＭＣ部材とは、後述するＳＭＣシートを所定の形状に裁断・加工した部材である。
ここで、ＳＭＣシートとは不飽和ポリエステル樹脂を含む不飽和ポリエステル樹脂組成物を繊維補強材に含浸させてなるシート状の半硬化状態の成形材料である。
また、ＢＭＣ部材とは、後述するＢＭＣ成形品を所定の形状に裁断・加工した部材である。ここで、ＢＭＣ成形品とは、不飽和ポリエステル樹脂組成物と繊維補強材とを混練機等で混合して得られる塊状のバルクモールディングコンパウンド（ＢＭＣ）を所定の形状に成形して得られる半硬化状態の成形材料である。
ここで、繊維強化樹脂部材１０１に用いられる上記不飽和ポリエステル樹脂組成物は、必要に応じて無機充填剤、ビニル系単量体、硬化剤、剥離剤、後述するその他の添加剤等の各種添加剤をさらに含んでもよい。
【００２２】
上記不飽和ポリエステル樹脂は分子構造内に二重結合が含まれているので、熱によって硬化し、樹脂の物性が向上する。上記不飽和ポリエステル樹脂は特に限定されず、ＳＭＣやＢＭＣに一般的に用いられるものを用いることができ、例えば、イソ（ｉｓｏ）系樹脂、オルト（ｏｒｔｈｏ）系樹脂、テレ（ｔｅｒｅ）系樹脂、変性ビスフェノール系樹脂、ビスフェノール系樹脂、及びビニルエステル系樹脂等から選択される一種または二種以上を用いることができる。
上記不飽和ポリエステル樹脂の含有量は、繊維強化樹脂部材１０１の全体を１００質量％としたとき、例えば、５〜３０質量％である。
【００２３】
上記無機充填剤は特に限定されず、ＳＭＣやＢＭＣに一般的に用いられるものを用いることができ、例えば、炭酸カルシウム、マイカ、タルク、クレー、球状シリカ、及びセラミックビーズ等から選択される一種または二種以上を用いることができる。
上記無機充填剤の含有量は、繊維強化樹脂部材１０１の全体を１００質量％としたとき、例えば、３０〜６０質量％である。上記無機充填剤の含有量が上記上限値以下であると物性の低下を抑制できる。上記無機充填剤の含有量が上記下限値以上であると製造コストを低減できる観点から好ましい。
【００２４】
また、上記ビニル系単量体および硬化剤は上記不飽和ポリエステル樹脂組成物の硬化反応に用いられる。
上記ビニル系単量体は特に限定されず、ＳＭＣやＢＭＣに一般的に用いられるものを用いることができ、例えば、スチレン、メチルメタアクリレート、ジビニルベンゼン、α−メチルスチレン、ビニルアセテート、アクリレート等から選択される一種または二種以上を用いることができる。
上記ビニル系単量体の含有量は、繊維強化樹脂部材１０１の全体を１００質量％としたとき、例えば、０．１〜１０質量％である。
【００２５】
上記硬化剤は特に限定されず、ＳＭＣやＢＭＣに一般的に用いられるものを用いることができ、例えば、ペルオキシエステル、ジアルキル過酸化物、アルキルアリール過酸化物、ジアリール過酸化物、ペルオキシケタル、ケトン過酸化物、及びアゾ化合物等から選択される一種または二種以上を用いることができる。
上記硬化剤の含有量は、繊維強化樹脂部材１０１の全体を１００質量％としたとき、例えば、０．０１〜２質量％である。
【００２６】
上記不飽和ポリエステル樹脂組成物は脱型時の作業性を向上させるために剥離剤を含んでもよい。剥離剤は特に限定されず、ＳＭＣやＢＭＣに一般的に用いられるものを用いることができ、例えば、ステアリン酸亜鉛、ステアリン酸カルシウム等が挙げられる。上記剥離剤の含有量は、繊維強化樹脂部材１０１の全体を１００質量％としたとき、例えば、０．１〜５質量％、好ましくは０．５〜２質量％である。
【００２７】
上記繊維補強材は特に限定されず、ＳＭＣやＢＭＣに一般的に用いられるものを用いることができ、例えば、ガラス繊維補強材、炭素繊維補強材等の無機繊維補強材；ポリエステル繊維補強材、セルロース繊維補強材、ナイロン繊維補強材、アラミド繊維補強材、カーボネート繊維補強材、ポリビニルアルコール系繊維補強材等の有機繊維補強材等を用いることができる。
繊維補強材の長さは、例えば、０．５〜５ｍｍ程度である。繊維補強材の長さが上記下限値以上であると、繊維強化樹脂部材１０１の機械的物性をより良好にすることができる。また、繊維補強材の長さが上記上限値以下であると、繊維強化樹脂部材１０１に亀裂が発生することをより抑制することができる。
上記繊維補強材の含有量は、繊維強化樹脂部材１０１の全体を１００質量％としたとき、例えば、２０〜３５質量である。上記繊維補強材の含有量が上記下限値以上であると、繊維強化樹脂部材１０１の機械的物性をより良好にすることができる。上記繊維補強材の含有量が上記上限値以下であると製造コストの観点から好ましい。
【００２８】
上記不飽和ポリエステル樹脂組成物には、さらにその他の添加剤を混合することができる。
その他の添加剤は特に限定されず、ＳＭＣやＢＭＣに一般的に用いられるものを用いることができ、例えば、顔料、熱安定剤、ＵＶ安定剤、重合反応抑制剤、低収縮剤、ブタジエン系ゴム、増粘剤等が挙げられる。これらの添加剤については、いずれかの使用を省略しても所望の物性が得られるが、機械特性、表面外観、成形性等各種性能の微調整に好んで用いられる。
【００２９】
上記不飽和ポリエステル樹脂組成物および上記繊維補強材をＳＭＣ工法によりシート状で、かつ、半硬化状態の熱硬化性成形材料とし、これを所定形状に切断加工することによって本実施形態に係るＳＭＣシートを得ることができる。例えば、以下の手順により、本実施形態に係るＳＭＣシートを得ることができる。
まず、ドクターブレード等を用いることによって、ポリエチレンフィルムやポリプロピレンフィルム等のポリオレフィン製の二枚の離型フィルム上にペースト状の上記不飽和ポリエステル樹脂組成物を塗布して、離型フィルム上に不飽和ポリエステル樹脂層が形成された二枚の樹脂シートを作製する。
次いで、得られた二枚の樹脂シートのうち、一方の樹脂シートの不飽和ポリエステル樹脂層上に、その上方から繊維補強材を、例えば回転チョッパ等を通して撒布する。得られた繊維補強材が散布された樹脂シートの繊維補強材が散布されている面に、先に用意した他方の樹脂シートを不飽和ポリエステル樹脂層の面を内側にして積層する。これによって繊維補強材が上下の不飽和ポリエステル樹脂層で挟み込まれる。
これを複数のロール間に通す等して、加圧することによって繊維補強材に不飽和ポリエステル樹脂層を含浸せしめると同時に厚み調整を行う。これにより、離型フィルム／繊維強化樹脂層（＝繊維補強材に不飽和ポリエステル樹脂組成物が含浸した層）／離型フィルムである三層構造のシートが作成される。
その後、必要に応じて熟成処理（増粘処理）が施されることによって半硬化されて本実施形態に係るＳＭＣシートを作製できる。なお、上記熟成処理を行う場合、その条件は、ＳＭＣの成形性を考慮して適宜に決定され得るものであり、例えば、４０〜７０℃の温度で数時間〜数日の間加熱処理が施される。
【００３０】
また、上記不飽和ポリエステル樹脂組成物および上記繊維補強材をＢＭＣ工法により塊状で、かつ、半硬化状態の熱硬化性成形材料とし、これを所定形状に成形することによって本実施形態に係るＢＭＣ成形品を得ることができる。例えば、以下の手順により、本実施形態に係るＢＭＣ成形品を得ることができる。
まず、不飽和ポリエステル樹脂組成物と繊維補強材とを混練機等で混合して不飽和ポリエステル樹脂組成物を繊維補強材に含浸させることにより塊状のＢＭＣを作製する。
その後、所定形状に成形し、必要に応じて熟成処理（増粘処理）が施されることによって半硬化されて本実施形態に係るＢＭＣ成形品を作製できる。なお、上記熟成処理を行う場合、その条件は、ＢＭＣの成形性を考慮して適宜に決定され得るものであり、例えば、４０〜７０℃の温度で数時間〜数日の間加熱処理が施される。
【００３１】
＜金属部材＞
以下、本実施形態に係る金属部材１０２について説明する。
【００３２】
本実施形態に係る金属部材１０２を構成する金属材料は特に限定されないが、例えば、鉄、鉄鋼材、ステンレス、アルミニウム、アルミニウム合金、マグネシウム、マグネシウム合金、銅、銅合金、チタンおよびチタン合金等を挙げることができる。これらは単独で使用してもよいし、二種以上組み合わせて使用してもよい。
これらの中でも、軽量、安価、および高強度の点から、アルミニウム（アルミニウム単体）およびアルミニウム合金が好ましく、アルミニウム合金がより好ましい。
アルミニウム合金としては、ＪＩＳ  Ｈ４０００に規定された合金番号１０５０、１１００、２０１４、２０２４、３００３、５０５２、７０７５等が好ましく用いられる。
【００３３】
金属部材１０２の形状は、繊維強化樹脂部材１０１と接合できる形状であれば特に限定されず、例えば、平板状、曲板状、棒状、筒状、塊状等とすることができる。また、これらの組み合わせからなる構造体であってもよい。
また、繊維強化樹脂部材１０１と接合する接合部表面１０３の形状は、特に限定されないが、平面および曲面等が挙げられる。
【００３４】
金属／繊維強化樹脂複合構造体１００の用途が自動車外板の場合、繊維強化樹脂部材１０１に接合される金属部材１０２は、通常、外板の内側、すなわち繊維強化樹脂部材１０１の裏面側に取り付けられ、金属部材１０２の形状は、車両本体に強固に取り付けられる金具としての機能を有する限りは特に制限されるものではない。通常は凸字状金具であって、両端の底板部分が繊維強化樹脂部材１０１に接合する凸型金具が好んで用いられる（図１参照）。
【００３５】
金属部材１０２は上記金属材料を、切断、プレス等による塑性加工、打ち抜き加工、切削、研磨、放電加工等の除肉加工等の公知の方法によって所定の形状に加工された後に、後述する粗化処理がなされたものが好ましい。要するに、種々の加工法により、必要な形状に加工されたものを用いることが好ましい。
【００３６】
金属部材１０２と繊維強化樹脂部材１０１との接合強度を向上させる観点から、金属部材１０２の接合部表面１０３上の、平行関係にある任意の３直線部、および当該３直線部と直交する任意の３直線部からなる合計６直線部について、ＪＩＳ  Ｂ０６０１（対応国際規格：ＩＳＯ４２８７）に準拠して測定される表面粗さが以下の要件（１）および（２）を同時に満たす。
（１）切断レベル２０％、評価長さ４ｍｍにおける粗さ曲線の負荷長さ率（Ｒｍｒ）が３０％以下である直線部を１直線部以上含む
（２）すべての直線部の、評価長さ４ｍｍにおける十点平均粗さ（Ｒｚ）が２μｍを超える
【００３７】
図２は、金属部材１０２の接合部表面１０３上の、平行関係にある任意の３直線部、および当該３直線部と直交する任意の３直線部からなる合計６直線部を説明するための模式図である。
上記６直線部は、例えば、図２に示すような６直線部Ｂ１〜Ｂ６を選択することができる。まず、基準線として、金属部材１０２の接合部表面１０３の中心部Ａを通る中心線Ｂ１を選択する。次いで、中心線Ｂ１と平行関係にある直線Ｂ２およびＢ３を選択する。次いで、中心線Ｂ１と直交する中心線Ｂ４を選択し、中心線Ｂ１と直交し、中心線Ｂ４と並行関係にある直線Ｂ５およびＢ６を選択する。ここで、各直線間の垂直距離Ｄ１〜Ｄ４は、例えば、２〜５ｍｍである。
なお、通常、金属部材１０２は、金属部材１０２の繊維強化樹脂部材１０１との接合部表面１０３のみならず、金属部材１０２全体に対し、表面粗化処理が施されているため、例えば、金属部材１０２の繊維強化樹脂部材１０１との接合部表面１０３と同一面、または反対面で、接合部表面１０３以外の箇所から６直線部を選択してもよい。
【００３８】
上記要件（１）および（２）を同時に満たすと、金属部材１０２と繊維強化樹脂部材１０１との接合強度に優れた金属／繊維強化樹脂複合構造体１００が得られる理由は必ずしも明らかではないが、金属部材１０２の繊維強化樹脂部材１０１との接合部表面１０３が、金属部材１０２と繊維強化樹脂部材１０１との間のアンカー効果を効果的に発現できる構造になっているためと考えられる。
【００３９】
金属部材１０２と繊維強化樹脂部材１０１との接合強度をより一層向上させる観点から、金属部材１０２の接合部表面１０３上の、平行関係にある任意の３直線部、および当該３直線部と直交する任意の３直線部からなる合計６直線部について、ＪＩＳ  Ｂ０６０１（対応国際規格：ＩＳＯ４２８７）に準拠して測定される表面粗さが以下の要件（１Ａ）〜（１Ｃ）のうち１つ以上の要件をさらに満たすことが好ましく、要件（１Ｃ）を満たすことがとりわけ好ましい。なお、要件（１Ｃ）は上述した要件（３）に同一である。
（１Ａ）切断レベル２０％、評価長さ４ｍｍにおける粗さ曲線の負荷長さ率（Ｒｍｒ）が３０％以下である直線部を好ましくは２直線部以上、より好ましくは３直線部以上、最も好ましくは６直線部含む
（１Ｂ）切断レベル２０％、評価長さ４ｍｍにおける粗さ曲線の負荷長さ率（Ｒｍｒ）が２０％以下である直線部を好ましくは１直線部以上、より好ましくは２直線部以上、さらに好ましくは３直線部以上、最も好ましくは６直線部含む
（１Ｃ）切断レベル４０％、評価長さ４ｍｍにおける粗さ曲線の負荷長さ率（Ｒｍｒ）が６０％以下である直線部を好ましくは１直線部以上、より好ましくは２直線部以上、さらに好ましくは３直線部以上、最も好ましくは６直線部含む
【００４０】
また、金属部材１０２と繊維強化樹脂部材１０１との接合強度をより一層向上させる観点から、金属部材１０２の接合部表面１０３上の、ＪＩＳ  Ｂ０６０１（対応国際規格：ＩＳＯ４２８７）に準拠して測定される切断レベル２０％、評価長さ４ｍｍにおける粗さ曲線の負荷長さ率（Ｒｍｒ）の平均値が好ましくは０．１％以上４０％以下であり、より好ましくは０．５％以上３０％以下であり、さらに好ましくは１％以上２０％以下であり、最も好ましくは２％以上１５％以下である。
なお、上記負荷長さ率（Ｒｍｒ）の平均値は、前述の任意の６直線部の負荷長さ率（Ｒｍｒ）を平均したものを採用することができる。
【００４１】
本実施形態に係る金属部材１０２の接合部表面１０３の負荷長さ率（Ｒｍｒ）は、金属部材の表面に対する粗化処理の条件を適切に調節することにより制御することが可能である。
本実施形態においては、特にエッチング剤の種類および濃度、粗化処理の温度および時間、エッチング処理のタイミング等が、上記負荷長さ率（Ｒｍｒ）を制御するための因子として挙げられる。
【００４２】
金属部材１０２と繊維強化樹脂部材１０１との接合強度をより一層向上させる観点から、金属部材１０２の接合部表面１０３上の、平行関係にある任意の３直線部、および当該３直線部と直交する任意の３直線部からなる合計６直線部について、ＪＩＳ  Ｂ０６０１（対応国際規格：ＩＳＯ４２８７）に準拠して測定される表面粗さが以下の要件（２Ａ）をさらに満たすことが好ましい。
（２Ａ）すべての直線部の、評価長さ４ｍｍにおける十点平均粗さ（Ｒｚ）が好ましくは５μｍ超、より好ましくは１０μｍ以上、さらに好ましくは１５μｍ以上である
【００４３】
金属部材１０２と繊維強化樹脂部材１０１との接合強度をより一層向上させる観点から、金属部材１０２の接合部表面１０３上の、十点平均粗さ（Ｒｚ）の平均値が好ましくは２μｍを超えて５０μｍ以下、より好ましくは５μｍを超えて４５μｍ以下、さらに好ましくは１０μｍ以上４０μｍ以下、特に好ましくは１５μｍ以上３０μｍ以下である。
なお、上記十点平均粗さ（Ｒｚ）の平均値は、前述の任意の６直線部の十点平均粗さ（Ｒｚ）を平均したものを採用することができる。
【００４４】
金属部材１０２と繊維強化樹脂部材１０１との接合強度をより一層向上させる観点から、金属部材１０２の接合部表面１０３上の、平行関係にある任意の３直線部、および当該３直線部と直交する任意の３直線部からなる合計６直線部について、ＪＩＳ  Ｂ０６０１（対応国際規格：ＩＳＯ４２８７）に準拠して測定される表面粗さが以下の要件（４）をさらに満たすことが好ましい。
（４）すべての直線部の、粗さ曲線要素の平均長さ（ＲＳｍ）が１０μｍを超え３００μｍ未満であり、より好ましくは２０μｍ以上２００μｍ以下である。
【００４５】
金属部材１０２と繊維強化樹脂部材１０１との接合強度をより一層向上させる観点から、金属部材１０２の接合部表面１０３上の、粗さ曲線要素の平均長さ（ＲＳｍ）の平均値が好ましくは１０μｍを超え３００μｍ未満、より好ましくは２０μｍ以上２００μｍ以下である。
なお、上記粗さ曲線要素の平均長さ（ＲＳｍ）の平均値は、前述の任意の６直線部の粗さ曲線要素の平均長さ（ＲＳｍ）を平均したものを採用することができる。
【００４６】
本実施形態に係る金属部材１０２の接合部表面１０３の十点平均粗さ（Ｒｚ）および粗さ曲線要素の平均長さ（ＲＳｍ）は、金属部材の表面に対する粗化処理の条件を適切に調節することにより制御することが可能である。
本実施形態においては、特に粗化処理の温度および時間、エッチング量等が、上記十点平均粗さ（Ｒｚ）および粗さ曲線要素の平均長さ（ＲＳｍ）を制御するための因子として挙げられる。
【００４７】
次に、負荷長さ率（Ｒｍｒ）、十点平均粗さ（Ｒｚ）、粗さ曲線要素の平均長さ（ＲＳｍ）等を満たす金属部材１０２の調製方法について説明する。
このような金属部材１０２は、例えば、エッチング剤を用いて金属部材の表面を粗化処理することにより形成することができる。
ここで、エッチング剤を用いて金属部材の表面を粗化処理すること自体は従来技術においても行われてきた。しかし、本実施形態では、エッチング剤の種類および濃度、粗化処理の温度および時間、エッチング処理のタイミング、等の因子を高度に制御している。本実施形態に係る金属部材１０２の接合部表面１０３を得るためには、これらの因子を高度に制御することが重要となる。
以下、負荷長さ率（Ｒｍｒ）、十点平均粗さ（Ｒｚ）、粗さ曲線要素の平均長さ（ＲＳｍ）等を満たす金属部材１０２を得るための金属部材の粗化処理方法の一例を示す。ただし、本実施形態に係る金属部材の粗化処理方法は、以下の例に限定されない。
【００４８】
（１）前処理工程
まず、金属部材は、少なくとも繊維強化樹脂部材１０１との接合側の表面に酸化膜や水酸化物等からなる厚い被膜がないことが望ましい。このような厚い被膜を除去するため、次のエッチング剤で処理する工程の前に、サンドブラスト加工、ショットブラスト加工、研削加工、バレル加工等の機械研磨や、化学研磨により表面層を研磨してもよい。また、繊維強化樹脂部材１０１との接合側の表面に機械油等の著しい汚染がある場合は、水酸化ナトリウム水溶液や水酸化カリウム水溶液等のアルカリ性水溶液による処理や、脱脂を行なうことが好ましい。
【００４９】
（２）表面粗化処理工程
本実施形態において金属部材の表面粗化処理方法としては、後述する酸系エッチング剤による処理を特定のタイミングで行うことが好ましい。具体的には、該酸系エッチング剤による処理を表面粗化処理工程の最終段階で行うことが好ましい。
【００５０】
上記酸系エッチング剤を用いて粗化処理する方法としては、浸漬、スプレー等による処理方法が挙げられる。処理温度は２０〜４０℃が好ましく、処理時間は５〜３５０秒程度が好ましく、金属部材表面をより均一に粗化できる観点から、２０〜３００秒がより好ましく、５０〜３００秒が特に好ましい。
【００５１】
なお、本実施形態では、上記酸系エッチング剤を用いて金属部材を粗化処理する際、金属部材表面の全面を粗化処理してもよく、繊維強化樹脂部材１０１が接合される面だけを部分的に粗化処理してもよい。
【００５２】
（３）後処理工程
本実施形態では、上記表面粗化処理工程の後、通常、水洗および乾燥を行うことが好ましい。水洗の方法については特に制限はないが浸漬または流水にて所定時間洗浄することが好ましい。
【００５３】
さらに、後処理工程としては、上記酸系エッチング剤を用いた処理により生じたスマット等を除去するため、超音波洗浄を施すことが好ましい。超音波洗浄の条件は、生じたスマット等を除去することができる条件であれば特に限定されないが、用いる溶媒としては水が好ましく、また、処理時間としては、好ましくは１〜２０分間である。
【００５４】
（酸系エッチング剤）
本実施形態において、金属部材表面の粗化処理に用いられるエッチング剤としては、後述する特定の酸系エッチング剤が好ましい。特定の酸系エッチング剤で処理することにより、金属部材の表面に、繊維強化樹脂部材１０１との間の密着性向上に適した微細凹凸構造が形成され、そのアンカー効果により金属部材１０２と繊維強化樹脂部材１０１との間の接合強度がより一層向上するものと考えられる。
【００５５】
以下、本実施形態で使用できる酸系エッチング剤の成分について説明する。
【００５６】
上記酸系エッチング剤は、第二鉄イオンおよび第二銅イオンの少なくとも一方と、酸と、を含み、必要に応じて、マンガンイオン、各種添加剤等を含むことができる。
【００５７】
・第二鉄イオン
上記第二鉄イオンは、金属部材を酸化する成分であり、第二鉄イオン源を配合することによって、酸系エッチング剤中に該第二鉄イオンを含有させることができる。上記第二鉄イオン源としては、硝酸第二鉄、硫酸第二鉄、塩化第二鉄等が挙げられる。上記第二鉄イオン源のうちでは、塩化第二鉄が溶解性に優れ、安価であるという点から好ましい。
【００５８】
本実施形態において、酸系エッチング剤中の上記第二鉄イオンの含有量は、好ましくは０．０１〜２０質量％、より好ましくは０．１〜１２質量％、さらに好ましくは０．５〜７質量％、さらにより好ましくは１〜６質量％、特に好ましくは１〜５質量％である。上記第二鉄イオンの含有量が上記下限値以上であれば、金属部材の粗化速度（溶解速度）の低下を防ぐことができる。一方、上記第二鉄イオンの含有量が上記上限値以下であれば、粗化速度を適正に維持することができるため、金属部材１０２と繊維強化樹脂部材１０１との間の接合強度向上により適した均一な粗化が可能になる。
【００５９】
・第二銅イオン
上記第二銅イオンは金属部材を酸化する成分であり、第二銅イオン源を配合することによって、酸系エッチング剤中に該第二銅イオン含有させることができる。上記第二銅イオン源としては、硫酸第二銅、塩化第二銅、硝酸第二銅、水酸化第二銅等が挙げられる。上記第二銅イオン源のうちでは、硫酸第二銅、塩化第二銅が安価であるという点から好ましい。
【００６０】
本実施形態において、酸系エッチング剤中の上記第二銅イオンの含有量は、０．００１〜１０質量％であることが好ましく、より好ましくは０．０１〜７質量％、さらに好ましくは０．０５〜１質量％、さらにより好ましくは０．１〜０．８質量％、さらにより好ましくは０．１５〜０．７質量％、特に好ましくは０．１５〜０．４質量％である。上記第二銅イオンの含有量が上記下限値以上であれば、金属部材の粗化速度（溶解速度）の低下を防ぐことができる。一方、上記第二銅イオンの含有量が上記上限値以下であれば、粗化速度を適正に維持することができるため、金属部材１０２と繊維強化樹脂部材１０１との間の接合強度向上により適した均一な粗化が可能になる。
【００６１】
上記酸系エッチング剤は、第二鉄イオンおよび第二銅イオンの一方のみを含むものであってもよく、両方を含むものであってもよいが、第二鉄イオンおよび第二銅イオンの両方を含むことが好ましい。酸系エッチング剤が第二鉄イオンおよび第二銅イオンの両方を含むことで、金属部材１０２と繊維強化樹脂部材１０１との間の接合強度向上により適した良好な粗化形状が容易に得られる。
【００６２】
上記酸系エッチング剤が、第二鉄イオンおよび第二銅イオンの両方を含む場合、第二鉄イオンおよび第二銅イオンのそれぞれの含有量が、上記範囲であることが好ましい。また、酸系エッチング剤中の第二鉄イオンと第二銅イオンの含有量の合計は、０．０１１〜２０質量％であることが好ましく、より好ましくは０．１〜１５質量％、さらに好ましくは０．５〜１０質量％、特に好ましくは１〜５質量％である。
【００６３】
・マンガンイオン
上記酸系エッチング剤には、金属部材表面をむらなく一様に粗化するために、マンガンイオンが含まれていてもよい。マンガンイオンは、マンガンイオン源を配合することによって、酸系エッチング剤中に該マンガンイオンを含有させることができる。上記マンガンイオン源としては、硫酸マンガン、塩化マンガン、酢酸マンガン、フッ化マンガン、硝酸マンガン等が挙げられる。上記マンガンイオン源のうちでは、硫酸マンガン、塩化マンガンが安価である等の点から好ましい。
【００６４】
本実施形態において、酸系エッチング剤中の上記マンガンイオンの含有量は、０〜１質量％であることが好ましく、より好ましくは０〜０．５質量％である。
【００６５】
・酸
上記酸は、第二鉄イオンおよび／または第二銅イオンにより酸化された金属を溶解させる成分である。上記酸としては、塩酸、臭化水素酸、硫酸、硝酸、リン酸、過塩素酸、スルファミン酸等の無機酸や、スルホン酸、カルボン酸等の有機酸が挙げられる。上記カルボン酸としては、ギ酸、酢酸、クエン酸、シュウ酸、リンゴ酸等が挙げられる。上記酸系エッチング剤には、これらの酸を一種または二種以上配合することができる。上記無機酸のうちでは、臭気がほとんどなく、安価である点から硫酸が好ましい。また、上記有機酸のうちでは、粗化形状の均一性の観点から、カルボン酸が好ましい。
【００６６】
本実施形態において、酸系エッチング剤中の上記酸の含有量は、０．１〜５０質量％であることが好ましく、０．５〜５０質量％であることがより好ましく、１〜５０質量％であることがさらに好ましく、１〜３０質量％であることがさらにより好ましく、１〜２５質量％であることがさらにより好ましく、２〜１８質量％であることがさらにより好ましい。上記酸の含有量が上記下限値以上であれば、金属部材の粗化速度（溶解速度）の低下を防止できる。一方、上記酸の含有量が上記上限値以下であれば、液温が低下した際の金属部材の金属塩の結晶析出を防止できるため、作業性を向上できる。
【００６７】
・他の成分
本実施形態において使用できる酸系エッチング剤には、指紋等の表面汚染物による粗化のむらを防ぐために界面活性剤を添加してもよく、必要に応じて他の添加剤を添加してもよい。他の添加剤としては、深い凹凸を形成するために添加されるハロゲン化物イオン源、例えば、塩化ナトリウム、塩化カリウム、臭化ナトリウム、臭化カリウム等を例示できる。あるいは、粗化処理速度を上げるために添加されるチオ硫酸イオン、チオ尿素等のチオ化合物や、より均一な粗化形状を得るために添加されるイミダゾール、トリアゾール、テトラゾール等のアゾール類や、粗化反応を制御するために添加されるｐＨ調整剤等も例示できる。これら他の成分を添加する場合、その合計含有量は、酸系エッチング剤中に０．０１〜１０質量％程度であることが好ましい。
【００６８】
本実施形態の酸系エッチング剤は、上記の各成分をイオン交換水等に溶解させることにより容易に調製することができる。
【００６９】
［金属／繊維強化樹脂複合構造体の製造方法］
次に、本実施形態に係る金属／繊維強化樹脂複合構造体１００の製造方法について説明する。ここでは、図１に示すような金属部材１０２がフック形状の金具である金属／繊維強化樹脂複合構造体１００の製造方法を例にとって説明する。
本実施形態に係る金属／繊維強化樹脂複合構造体１００の製造方法は、例えば、以下の工程（Ａ）および（Ｂ）を含む。
（Ａ）繊維強化樹脂部材１０１との接合部表面１０３上の、平行関係にある任意の３直線部、および当該３直線部と直交する任意の３直線部からなる合計６直線部について、ＪＩＳ  Ｂ０６０１（対応国際規格：ＩＳＯ４２８７）に準拠して測定される表面粗さが前述した要件（１）および（２）を同時に満たす金属部材１０２を準備する工程
（Ｂ）金属部材１０２の接合部表面１０３と繊維強化樹脂部材１０１の少なくとも一部とが接するように金属部材１０２と繊維強化樹脂部材１０１とを重ねて、加熱下で加圧成形する工程
【００７０】
（工程（Ａ））
はじめに、繊維強化樹脂部材１０１との接合部表面１０３上の、平行関係にある任意の３直線部、および当該３直線部と直交する任意の３直線部からなる合計６直線部について、ＪＩＳ  Ｂ０６０１（対応国際規格：ＩＳＯ４２８７）に準拠して測定される表面粗さが前述した要件（１）および（２）を同時に満たす金属部材１０２を準備する。
ここで、金属部材１０２は、少なくとも繊維強化樹脂部材１０１が接合される接合部表面１０３に前述した粗化処理を施すことによって得ることができる。
金属部材および粗化処理の詳細はここでは省略する。
【００７１】
（工程（Ｂ））
次いで、金属部材１０２の接合部表面１０３と繊維強化樹脂部材１０１の少なくとも一部とが接するように金属部材１０２と繊維強化樹脂部材１０１とを重ねて、加熱下で加圧成形する。これにより、金属／繊維強化樹脂複合構造体１００が得られる。
加熱下で加圧成形する方法としては、例えば、接合部表面１０３が繊維強化樹脂部材１０１と接するように、フック形状の金具の金属部材１０２を半硬化状態にある繊維強化樹脂部材１０１上の所望の位置に配置した後、少なくとも接合部表面１０３を含む面を加熱加圧成形して繊維強化樹脂部材１０１を硬化させる方法が一般的に採用される。
加熱加圧成形の際には任意に金型を用いることもできる。金型を用いる場合、上下金型の温度は、例えば、１３０〜１７０℃、好ましくは１４０〜１６０℃であり、圧力は、例えば、１００〜２０００ＭＰａ、好ましくは５００〜１５００ＭＰａである。加圧時間は、例えば、０．５〜１０分、好ましくは１〜５分である。
【００７２】
以上、本発明の実施形態について述べたが、これらは本発明の例示であり、上記以外の様々な構成を採用することもできる。
【符号の説明】
【００７３】
１００  金属／繊維強化樹脂複合構造体
１０１  繊維強化樹脂部材
１０２  金属部材
１０３  接合部表面
【図１】
2018034351.tif 000003
【図２】
2018034351.tif 000004